(57)【要約】【課題】顔料の初期分散性、顔料分散体の長期保存安定性、低起泡性に優れた水系顔料分散剤を提供する【解決手段】式（１）で表され、分子量が１０００〜２０００である化合物からなる、水系顔料分散剤、及び、当該分散剤を含有する水性顔料分散体。Ｒ１−Ｏ−（ＥＯ）ｍ−（ＢＯ）ｎ−Ｒ２        （１）（式中、Ｒ１は炭素数１〜４の炭化水素基、Ｒ２は水素原子又は炭素数１〜４の炭化水素基、ＥＯはオキシエチレン基、ＢＯはオキシブチレン基、ｍはオキシエチレン基の平均付加モル数、ｎはオキシブチレン基の平均付加モル数を示し、ｍは８〜２６、ｎは８〜１４、ｍ＋ｎは１６〜３２であって、分子量中に占めるオキシブチレン基部分の割合は４５〜７５質量％である。）【選択図】なし【特許請求の範囲】
【請求項１】
式（１）で表され、分子量が１０００〜２０００である化合物からなる、水系顔料分散剤。
Ｒ１−Ｏ−（ＥＯ）ｍ−（ＢＯ）ｎ−Ｒ２        （１）
（式中、Ｒ１は炭素数１〜４の炭化水素基、Ｒ２は水素原子又は炭素数１〜４の炭化水素基、ＥＯはオキシエチレン基、ＢＯはオキシブチレン基、ｍはオキシエチレン基の平均付加モル数、ｎはオキシブチレン基の平均付加モル数を示し、ｍは８〜２６、ｎは８〜１４、ｍ＋ｎは１６〜３２であって、分子量中に占めるオキシブチレン基部分の割合は４５〜７５質量％である。）
【請求項２】
請求項１記載の水系顔料分散剤を含有する、水性顔料分散体。
【発明の詳細な説明】
【技術分野】
【０００１】
本発明は、水系顔料分散剤に関する。より詳細には、顔料の初期分散性、顔料分散体の長期保存安定性、低起泡性に優れた水系顔料分散剤に関する。さらには、該顔料分散剤を用いた水性顔料分散体に関する。
【背景技術】
【０００２】
近年、印刷業界や塗料業界では、環境に対する安全性の観点からインクや塗料の水性化が進められている。しかしながら、無機系顔料及び有機系顔料はいずれも水に対する親和性が低く、分散剤を使用した場合にも水へ分散させることは容易ではない。特に有機系顔料分子の多くは高度に共役したπ電子系により安定な結晶構造を有するため、水分子が十分に顔料表面に吸着せず、水への分散はより一層困難となっている。このような背景から、インクや塗料などの顔料分散体組成物においては、顔料の分散性を向上させることのできる分散剤の開発が要求されている。
顔料の分散は、溶媒の顔料への湿潤、機械的解砕及び分散安定化によりなされる。このうち溶媒の顔料への湿潤は顔料の初期分散性に影響を与え、分散安定化は長期保存安定性に影響を与える。
高分子系顔料分散剤としては、スチレン−アクリル酸共重合体、ポリアクリル酸塩、ナフタレンスルホン酸塩のホルマリン縮合物等が知られている。これらの高分子系顔料分散剤は、立体斥力により顔料分散体の長期保存安定性に効果を有するが、分子量が大きいために溶媒の顔料への湿潤効果はほとんど得られない。また、これらの高分子系分散剤は、分子中の複数の吸着基により一つの分子が複数の粒子に吸着するいわゆる橋架け凝集が起こり、顔料粒子の凝集、沈降を引き起こすことがあった。
一方、界面活性剤系顔料分散剤としては、ポリオキシエチレンアルキルエーテル、ポリオキシエチレン・ポリオキシプロピレン・ポリオキシエチレントリブロック共重合体、アルコキシポリオキシエチレン脂肪酸エステル等の非イオン性界面活性剤や、ポリオキシエチレンアルキルエーテルの硫酸エステル塩等の陰イオン性界面活性剤等が知られている。これらの分散剤のうち非イオン性界面活性剤からなる顔料分散剤は、顔料粒子に対する湿潤性を示すため顔料の初期分散性には効果を有するものの、顔料粒子間にはたらく斥力が不十分であり、長期保存下においては顔料粒子の凝集や沈降を引き起こすことがあった。また、ポリオキシエチレンアルキルエーテルの硫酸エステル塩は、顔料の初期分散性及び長期保存安定性に効果を有するものの、起泡性が高いという問題があった。
【０００３】
このような問題を改善するために種々の分散剤が開発されており、極性有機液体中における顔料の分散剤としてアルコールのエチレンオキシド・アルキレンオキシド付加物を用いる方法（例えば特許文献１）が報告されている。当該特許文献１には、具体例として、アルコールがアリールアルコール又は炭素数が１２以上のアルカノールであり、アルキレンオキシドがプロピレンオキシドである化合物が示されているが、このような化合物では顔料粒子に対する湿潤性により初期分散性を有するものの、立体斥力が十分に働かないために、顔料分散体の長期保存下において顔料粒子の凝集や沈降が起こることがあった。
また、ポリグリセリンのアルキレンオキシド付加物と脂肪酸エステルとの部分エステルの硫酸エステル塩を用いる方法（例えば特許文献２）等が知られているが、顔料の初期分散性及び長期保存安定性に効果を有するものの、起泡性が高いという問題があった。
このように、初期分散性、顔料分散体の長期保存安定性、低起泡性に優れた顔料分散剤は未だ得られていない。
【先行技術文献】
【特許文献】
【０００４】
【特許文献１】特表２００４−５０６７９４号公報
【特許文献２】特開２００６−００８８８１号公報
【発明の概要】
【発明が解決しようとする課題】
【０００５】
本発明が解決しようとする課題は、顔料の初期分散性、顔料分散体の長期保存安定性、低起泡性に優れた水系顔料分散剤を提供する点にある。
【課題を解決するための手段】
【０００６】
本発明者らは、上記課題を解決するために鋭意検討した結果、オキシブチレン基を特定の割合で含有するポリオキシアルキレンアルキルエーテルを用いることにより上記課題が解決し、顔料の初期分散性、顔料分散体の長期保存安定性、低起泡性に優れた水系顔料分散剤が得られることを見出した。
すなわち、本発明は、式（１）で表され、分子量が１０００〜２０００である化合物からなる水系顔料分散剤に関する。
Ｒ１−Ｏ−（ＥＯ）ｍ−（ＢＯ）ｎ−Ｒ２        （１）
（式中、Ｒ１は炭素数１〜４の炭化水素基、Ｒ２は水素原子又は炭素数１〜４の炭化水素基、ＥＯはオキシエチレン基、ＢＯはオキシブチレン基、ｍはオキシエチレン基の平均付加モル数、ｎはオキシブチレン基の平均付加モル数を示し、ｍは８〜２６、ｎは８〜１４、ｍ＋ｎは１６〜３２であって、分子量中に占めるオキシブチレン基部分の割合は４５〜７５質量％である。）
さらに本発明は、該水系顔料分散剤を含有する水性顔料分散体に関する。
【発明の効果】
【０００７】
本発明に係る式（１）で表わされる化合物は、無機及び有機顔料の水系媒体への分散性を顕著に向上させることができる。これを用いて調製した顔料分散体は、初期分散性に優れるのみならず、長期の保存安定性も極めて良好であり、しかも、起泡性が低いことから、安定で実用効果の高い顔料分散体であり、例えば、水性フェルトペン、水性ボールペン、水性塗料、印刷用インク、特に水性インクジェット用インクとして極めて有用である。
【発明を実施するための形態】
【０００８】
式（１）において、Ｒ１は炭素数１〜４の炭化水素基であり、直鎖であっても分岐であってもよく、具体的にはメチル基、エチル基、ｎ−プロピル基、イソプロピル基、ｎ−ブチル基、イソブチル基、ｔｅｒｔ−ブチル基が挙げられ、好ましくはメチル基、エチル基である。炭素数が４より大きくなると起泡性が高くなり、また分子量中に占めるオキシブチレン基の割合が低下して顔料分散体の長期保存安定性が低下する。
Ｒ２は水素原子又は炭素数１〜４の炭化水素基であり、炭化水素基である場合は直鎖であっても分岐であってもよく、具体的にはメチル基、エチル基、ｎ−プロピル基、イソプロピル基、ｎ−ブチル基、イソブチル基、ｔｅｒｔ−ブチル基が挙げられ、好ましくはｎ−プロピル基、イソプロピル基、ｎ−ブチル基、イソブチル基、ｔｅｒｔ−ブチル基であり、より好ましくはイソプロピル基、イソブチル基、ｔｅｒｔ−ブチル基である。式（１）におけるＲ２が炭素数３〜４の分岐の炭化水素基である場合は、顔料への浸透性が高いために初期分散性に優れた効果を有する。
炭素数が４より大きくなると起泡性が高くなり、また分子量中に占めるオキシブチレン基の割合が低下して顔料分散体の長期保存安定性が低下する。
【０００９】
ＥＯはオキシエチレン基、ｍはオキシエチレン基の付加モル数であり、ｍは８〜２６、好ましくは１０〜１８である。ｍが８より小さくなると親水性が低下して水又は水溶性有機溶媒への溶解性が低下し、ｍが２６より大きくなると疎水性が低下して顔料の初期分散性及び長期保存安定性が低下する傾向となる。
ＢＯはオキシブチレン基、ｎはオキシブチレン基の付加モル数であり、ｎは８〜１４、好ましくは９〜１２である。ｎが８より小さくなると分子量中に占めるオキシブチレン基の割合が低下して顔料分散体の長期保存安定性が低下し、ｎが１４より大きくなると親水性が低下する。
ｍ＋ｎは１６〜３２であり、好ましくは２０〜２８である。ｍ＋ｎが１６より小さくなると立体斥力が低下して顔料分散体の長期保存安定性が低下し、ｍ＋ｎが３２より大きくなると分子量が増加して顔料分散体の凝集、沈降が起こり長期保存安定性が低下しやすくなる。
式（１）で表される化合物の分子量中に占めるオキシブチレン基部分の割合は、４５〜７５質量％であり、好ましくは５０〜６０質量％である。分子量中に占めるオキシブチレン基部分の割合が４５質量％より小さくなると立体斥力が低下して顔料分散体の長期保存安定性が不十分となり、７５質量％より大きくなると水への溶解性が低下する傾向となる。
式（１）で表される化合物の分子量は１０００〜２０００である。分子量が１０００より小さいと、顔料粒子間にはたらく斥力が不十分であり、顔料分散体の長期保存安定性が低下し、分子量が２０００を超えると溶媒の顔料への湿潤性が不十分であり、顔料の初期分散性が低下する。
【００１０】
式（１）における無機性値と有機性値から算出されるＨＬＢは好ましくは７〜１１であり、より好ましくは８〜１０である。ＨＬＢが７より小さいと親水性が低下し、１１より大きいと顔料への吸着性が低下し、顔料の初期分散性及び顔料分散体の長期保存安定性が低下する。ここで、無機性値及び有機性値とは化合物の親水性、親油性の指標であり、ＨＬＢが小さいほど親油性が高く、ＨＬＢが大きいほど親水性が高い。無機性値及び有機性値からＨＬＢは以下の式で算出される（甲田善生著、「有機概念図−基礎と応用−」、三共出版、１９８４年）。
ＨＬＢ＝無機性値／有機性値×１０
【００１１】
式（１）で示される化合物は、従来公知の方法で製造することができる。例えば、炭素数１〜４のアルコールにエチレンオキシド及びブチレンオキシドを順に付加重合させ、さらにその後ハロゲン化アルキルをアルカリ触媒の存在下に反応させることにより得られる。
式（１）で示される化合物は、分子の両端に疎水基を有することにより、起泡性が低い上に被分散物に対する吸着性が高く、顔料の初期分散性が高い。さらにオキシブチレン基を特定の割合で含有することでその分岐のエチル基により立体斥力を付与することができ、顔料分散体の長期保存下での安定性を付与することができる。
本発明の顔料分散剤を用いた顔料分散体は、該顔料分散剤を水及び／又は水溶性有機溶媒からなる液媒体に事前に添加した後、顔料を添加する、あるいは該顔料分散剤と顔料を混合した後、液媒体を添加してボールミル、サンドミルのような分散機により顔料を分散させることにより得られる。
本発明の顔料分散剤の添加量は、顔料に対して、０．０１〜８０質量％であり、１０〜６０質量％が好ましい。添加量が０．０１％より少ないと初期分散性及び長期保存安定性の効果が小さく、８０質量％より大きいと使用量に見合った効果が得られない。
【００１２】
本発明の顔料分散体に適応する顔料は、種類が特に限定されず、有機系顔料であっても無機系顔料であってもよい。有機系顔料としては、例えば、フタロシアニン系顔料、キナクリドン系顔料、キナクリドンキノン系顔料、アントラピリミジン系顔料、アンサンスロン系顔料、インダンスロン系顔料、フラバンスロン系顔料、ペリレン系顔料、ジケトピロロピロール系顔料、ペリノン系顔料、キノフタロン系顔料、アントラキノン系顔料、チオインジゴ系顔料、ベンツイミダゾロン系顔料、イソインドリノン系顔料、アゾメチン系顔料、アゾ系顔料等が挙げられる。また、無機系顔料としては、例えば、カーボンブラック、二酸化チタン、炭酸カルシウム等が挙げられる。本発明で使用する顔料の種類は有機系顔料が好ましく、このうち特に縮合多環系顔料及び金属錯体顔料が好ましい。
【００１３】
本発明の顔料分散剤を用いた顔料分散体は、必要に応じて界面活性剤、有機アミン等のｐＨ調整剤、水溶性高分子等の粘度調整剤、消泡剤、防腐剤等を配合することができる。
本発明の顔料分散体において使用する水溶性有機溶剤としては、例えば、メチルアルコール、エチルアルコール、ｎ−プロピルアルコール、イソプロピルアルコール、ｎ−ブチルアルコール、イソブチルアルコール、ｔｅｒｔ−ブチルアルコール等のアルコール類、エチレングリコール、プロピレングリコール、ブチレングリコール、ジエチレングリコール、トリエチレングリコール、ポリエチレングリコール、ポリプロピレングリコール、グリセリン、ジグリセリン、ポリグリセリン等の多価アルコール類、アセトン、メチルエチルケトン等のケトン類、テトラヒドロフラン、ジオキサン、エチレングリコールメチルエーテル、エチレングリコールエチルエーテル、ジエチレングリコールメチルエーテル、ジエチレングリコールエチルエーテル、トリエチレングリコールモノメチルエーテル、トリエチレングリコールモノエチルエーテル等のエーテル類、Ｎ−メチルピロリドン、１，３−ジメチル−２−イミダゾリジノン、プロピレングリコールモノメチルエーテルアセテート等が挙げられる。
本発明の顔料分散体の使用形態は特に限定されず、例えばインクジェット記録用インク、印刷用インク、水性塗料等に用いることができる。
以下、実施例により本発明をさらに詳しく説明するが、本発明はこれに限定されるものではない。
【実施例】
【００１４】
［実施例１］
＜合成例１＞
メタノール３２ｇ（１モル）と触媒として水酸化カリウム６ｇを５Ｌ容量オートクレーブ中に仕込み、オートクレーブ内の空気を窒素で置換した後、撹拌しながら１２０℃にて触媒を完全に溶解させた。次に滴下装置にてエチレンオキシド６１６ｇ（１４モル）を滴下し、２時間撹拌し反応させた。さらに滴下装置にてブチレンオキシド７２０ｇ（１０モル）を滴下し、２時間撹拌し反応させた。次に、水酸化カリウム１０７ｇを仕込み、系内を乾燥窒素で置換した後、塩化イソブチル１０２ｇを温度８０〜１３０℃で圧入し５時間反応させた。その後オートクレーブより反応組成物を取り出し、塩酸で中和してｐＨ６〜７とし、含有する水分を除去するため減圧−０．０９５ＭＰａ(ゲージ圧)、１００℃で１時間処理した。さらに処理後生成した塩を除去するために濾過を行い、化合物ａ−１を得た。
塩化イソブチルを反応させる前にサンプリングし精製したものの水酸基価が４２であり、化合物ａ−１の水酸基価が１であったため、水素原子がほぼメチル基に変換されていることがわかる。
【００１５】
＜起泡性の評価＞
１００ｍＬ容量スクリュー管に、化合物ａ−１の０．１質量％希釈液３０ｇを入れ、２５℃の恒温槽で１時間静置した。これを、手で１０秒間振とうし、振とう直後及び１０分後における液面からの泡の高さを測定して、以下の基準で評価した。結果は、表２に示す。
○：泡高さ３０ｍｍ未満
×：泡高さ３０ｍｍ以上
＜顔料分散体の吸光度の評価＞
１００ｍＬ容量ビーカーに、フタロシアニンブルー（東京化成工業（株）製ピグメントブルー１５）２ｇ、化合物ａ−１の１０質量％水希釈液１０ｇ、イオン交換水２８ｇを順に仕込み、ディスパー型撹拌機で１時間撹拌し、５質量％顔料分散体を得た。１００ｍＬ容量ビーカーに、イオン交換水４９ｇと５質量％顔料分散体１ｇを入れ、マグネティックスターラーで完全に均一になるまで撹拌して０．１質量％顔料分散体を得た。さらに、１００ｍＬビーカーにイオン交換水９０ｇと０．１質量％顔料分散体１０ｇを入れ、マグネティックスターラーで完全に均一になるまで撹拌して０．０１質量％顔料分散体を得た。
０．０１質量％顔料分散体を５０℃にて３時間及び１０日間静置後、上澄み液を採取し、波長５８５ｎｍにおける吸光度を測定して、以下の基準で評価した。結果は、表２に示す。
○：吸光度０．８以上
×：吸光度０．８未満
【００１６】
［実施例２〜１０］
実施例１と同様の方法で、表１に示す化合物ａ−２〜ａ−１０を合成し（合成例２〜１０）、０．１％水溶液の起泡性の評価と顔料分散体の調製、評価を行った。
[実施例１１]
＜合成例１１＞
メタノール３２ｇ（１モル）と触媒として水酸化カリウム５ｇを５Ｌ容量オートクレーブ中に仕込み、オートクレーブ内の空気を窒素で置換した後、撹拌しながら１２０℃にて触媒を完全に溶解させた。次に滴下装置にてエチレンオキシド４８４ｇ（１１モル）を滴下し、２時間撹拌し反応させた。さらに滴下装置にてブチレンオキシド７２０ｇ（１０モル）を滴下し、２時間撹拌し反応させた。その後オートクレーブより反応組成物を取り出し、塩酸で中和してｐＨ６〜７とし、含有する水分を除去するため減圧−０．０９５ＭＰａ(ゲージ圧)、１００℃で１時間処理した。さらに処理後生成した塩を除去するために濾過を行い、化合物ａ−１１を得た。この化合物ａ−１１の水酸基価は４６．９であった。
この化合物ａ−１１を用い、実施例１と同様の方法で、０．１％水溶液の起泡性の評価と顔料分散体の調製、評価を行った。
【００１７】
［比較例１］
式（１）で示される化合物を添加しない以外は実施例１と同様の方法で、顔料分散体の調製、評価を行った。
［比較例２〜７］
実施例１と同様の方法で、表１に示す化合物ｂ−１〜ｂ−６を合成した。この化合物ｂ−１〜ｂ−６を用い、実施例１と同様の方法で、０．１％水溶液の起泡性の評価と顔料分散体の調製、評価を行った。
【００１８】
[比較例８]
式（１）で示される化合物のかわりにポリオキシエチレン（２０モル）ラウリルエーテル（日油（株）製ノニオンＫ−２２０）（化合物Ａ）を用いた以外は実施例１と同様の方法で、０．１％水溶液の起泡性の評価と顔料分散体の調製、評価を行った。
[比較例９]
式（１）で示される化合物のかわりにポリエチレングリコール−ポリプロピレングリコール−ポリエチレングリコールトリブロック共重合体（平均分子量１６７０、ポリエチレングリコール含有率４０質量％）（化合物Ｂ）を用いた以外は実施例１と同様の方法で、０．１％水溶液の起泡性の評価と顔料分散体の調製、評価を行った。
[比較例１０]
式（１）で示される化合物のかわりにメトキシポリオキシエチレン（２０モル）オレイン酸エステル（化合物Ｃ）を用いた以外は実施例１と同様の方法で、０．１％水溶液の起泡性の評価と顔料分散体の調製、評価を行った。
[比較例１１]
式（１）で示される化合物のかわりにポリオキシエチレン（３０モル）ラウリルエーテルの硫酸エステルナトリウム塩（化合物Ｄ）を用いた以外は実施例１と同様の方法で、０．１％水溶液の起泡性の評価と顔料分散体の調製、評価を行った。
[比較例１２]
式（１）で示される化合物のかわりにポリオキシエチレン（１３モル）ポリオキシプロピレン（１４モル）２−ナフチルエーテル（化合物Ｅ）を用いた以外は実施例１と同様の方法で、０．１％水溶液の起泡性の評価と顔料分散体の調製、評価を行った。
【００１９】
【表１】
2011202063.tif 000002
【００２０】
【表２】
2011202063.tif 000003
【００２１】
表２の結果から、実施例１〜１１の化合物は、起泡性が低く、初期分散性及び長期保存安定性に優れた顔料分散体が得られることがわかる。
これに対して、比較例１は、本発明の化合物を用いていないために顔料の初期分散性及び顔料分散体の長期保存安定性が不十分である。
比較例２は、式（１）で示される化合物の炭化水素基の炭素数が本発明の範囲より大きいために起泡性が高く、また分子中に占めるオキシブチレン基の割合が本発明の範囲より小さいために、顔料分散体の長期保存安定性が不十分である。
比較例３は、式（１）で示される化合物の炭化水素基の炭素数が本発明の範囲より大きいために起泡性が高く、また分子中に占めるオキシブチレン基の割合が本発明の範囲より小さいために、顔料分散体の長期保存安定性が不十分である。
比較例４は、式（１）で示される化合物のオキシエチレン基の付加モル数が本発明の範囲より大きく、分子量中に占めるオキシブチレン基の割合が本発明の範囲より小さいために、顔料の初期分散性及び顔料分散体の長期保存安定性が不十分である。
比較例５は、式（１）で示される化合物のオキシブチレン基の付加モル数が本発明の範囲より大きいために水溶性を示さず、顔料の初期分散性及び顔料分散体の長期保存安定性が不十分である。
比較例６は、式（１）で示される化合物のオキシブチレン基の付加モル数が本発明の範囲より小さく、分子量中に占めるオキシブチレン基の割合が本発明の範囲より小さいために、顔料の初期分散性及び顔料分散体の長期保存安定性が不十分である。
比較例７は、式（１）で示される化合物のオキシエチレン基の付加モル数が本発明の範囲より小さく、分子量中に占めるオキシブチレン基の割合が本発明の範囲より大きいために、水溶性を示さず、顔料の初期分散性及び顔料分散体の長期保存安定性が不十分である。
比較例８は、本発明の化合物を用いていないために起泡性が高く、顔料分散体の長期保存安定性が不十分である。
比較例９は、本発明の化合物を用いていないために、顔料の初期分散性及び顔料分散体の長期保存安定性が不十分である。
比較例１０は、本発明の化合物を用いていないために起泡性が高く、顔料分散体の長期保存安定性が不十分である。
比較例１１は、本発明の化合物を用いていないために起泡性が高い。
比較例１２は、本発明の化合物を用いていないために、顔料の初期分散性及び顔料分散体の長期保存安定性が不十分である。
【産業上の利用可能性】
【００２２】
本発明によれば、起包性が低く、顔料の初期分散性及び顔料分散体の長期保存安定性に優れた顔料分散剤、及び顔料分散体が提供される。このような顔料分散体は、水性フェルトペン、水性ボールペン、水性塗料、特に水性インクジェット用インクとして好適に用いることができる。